(57)【要約】      （修正有）【課題】保存安定性に優れたポリアミド酸を提供する。【解決手段】ポリアミド酸は、テトラカルボン酸ジ無水物と、芳香族ジアミンとを反応させた、下記一般式で表される繰り返し単位と、下記一般式で、ピロメリット酸ジ無水物のＣＯＯＨがＣＯＯＲ１に変更され、ジフェニルテトラカルボン酸ジ無水物のＣＯＯＨがＣＯＯＲ２に変更された繰り返し単位とを含む。2019218432.tif 000011【選択図】なし【特許請求の範囲】
【請求項１】
下記一般式（Ａ）で表される繰り返し単位と、下記一般式（Ｂ）で表される繰り返し単位と、下記一般式（Ｃ）で表される繰り返し単位と、下記一般式（Ｄ）で表される繰り返し単位とを含む、ポリアミド酸。
【化１】
2019218432.tif 000009
［一般式（Ａ）、（Ｂ）、（Ｃ）及び（Ｄ）において、Ａは、それぞれ独立して、酸素原子、硫黄原子、メチレン基、カルボニル基、スルフィニル基、又はスルホニル基である。Ｒ1及びＲ2は、それぞれ独立して、炭素数１〜５のアルキル基である。］
【請求項２】
前記一般式（Ａ）、（Ｂ）、（Ｃ）及び（Ｄ）において、Ａが酸素原子である、請求項１に記載のポリアミド酸。
【請求項３】
前記一般式（Ａ）、（Ｂ）、（Ｃ）及び（Ｄ）で示される繰り返し単位が、それぞれ、下記式（Ａ１）、（Ｂ１）、（Ｃ１）及び（Ｄ１）で表される繰り返し単位である、請求項１又は２に記載のポリアミド酸。
【化２】
2019218432.tif 000010
【請求項４】
前記一般式（Ａ）及び（Ｂ）で表される繰り返し単位の合計数と、前記一般式（Ｃ）及び（Ｄ）で表される繰り返し単位の合計数との比率が、５：５〜１：９である、請求項１〜３のいずれか１項に記載のポリアミド酸。
【請求項５】
請求項１〜４のいずれか１項に記載のポリアミド酸と、溶媒とを含む、塗料用組成物。
【請求項６】
請求項１〜４のいずれか１項に記載のポリアミド酸と、中和化合物と、溶媒とを含む、電着塗料用組成物。
【請求項７】
請求項６に記載の電着塗料用組成物の存在下に、物品の表面に前記ポリアミド酸を電着させる工程と、
前記電着したポリアミド酸を加熱して、物品の表面にポリイミド樹脂被膜を形成する工程と、
を含む、ポリイミド樹脂被膜を有する物品の製造方法。
【請求項８】
請求項１〜４のいずれか１項に記載のポリアミド酸をイミド化してなるポリイミド樹脂被膜を有する物品。
【発明の詳細な説明】
【技術分野】
【０００１】
本発明は、ポリアミド酸、塗料用組成物、電着塗料用組成物、ポリイミド樹脂被膜を有する物品及びその製造方法に関する。
【背景技術】
【０００２】
近年、電子機器分野等で小型化、薄膜化、高機能化に伴い絶縁性、耐熱性、耐薬品性、耐加水分解性、難燃性、寸法安定性等に優れた、高機能な材料が求められている。特に、電気電子分野等の材料については、製品の安全性や信頼性を保証するために絶縁性に加え耐熱性の高い材料が求められている。
【０００３】
電気電子分野において、電気伝導体としての金属製品には、通常、絶縁膜の被覆が必要となる。金属製品の表面に絶縁膜を形成する有用な手法として、電着塗装が挙げられる。電着塗装は、電着塗料を用いて通電によって金属製品等の被塗装物表面に塗料や樹脂の塗装膜を形成する方法であり、複雑な形状であっても均一に塗装できることから、電気電子機器分野等で多用されている。
【０００４】
電着塗装には、カチオン電着塗装と、アニオン電着塗装とがある。カチオン電着塗装は、陰極とした被塗装物を、カチオン電着塗料組成物中に浸漬し、電圧を印加することにより、プラスに帯電した樹脂を被塗装物に付着させることで、塗装する手法である。一方、アニオン電着塗装は、陽極とした被塗装物を、アニオン電着塗料組成物中に浸漬し、電圧を印加することにより、マイナスに帯電した樹脂を被塗装物に付着させることで、塗装する手法である。
【０００５】
電着塗装には、水性樹脂が用いられ、例えば、エポキシ樹脂、アクリル樹脂等が一般的に用いられているが、これらの樹脂は、耐熱性に劣るという問題を有する。そこで、電着塗装に用いる水性樹脂として、ポリイミド樹脂、ポリアミドイミド樹脂、ポリアミド樹脂等を用いることが試みられている。
【０００６】
例えば、特許文献１には、芳香族テトラカルボン酸ジ無水物と芳香族ジアミンとの反応生成物であるポリアミド酸の中和塩、前記ポリアミド酸を溶解する極性溶媒、水、およびフェニル基、フルフリル基またはナフチル基を有するアルコールからなる電着塗料組成物が開示されている。また、特許文献２には、ポリイミド前駆体溶液組成物を用い、電着塗装法によってポリイミド前駆体被膜を形成後、これをイミド化するポリイミド被膜の製造方法が開示されている。しかしながら、これらのポリアミド酸（ポリアミック酸）を用いた電着用水分散液は、ポリアミド酸が容易に分解するため、保存安定性の向上が求められる。
【先行技術文献】
【特許文献】
【０００７】
【特許文献１】特開平９−１２４９７８号公報
【特許文献２】特開２０１４−０３１４４５号公報
【発明の概要】
【発明が解決しようとする課題】
【０００８】
本発明は、保存安定性に優れたポリアミド酸を提供することを主な目的とする。また、本発明は、当該ポリアミド酸を用いた塗料用組成物、電着塗料用組成物、ポリイミド樹脂被膜を有する物品及びその製造方法を提供することも目的とする。
【課題を解決するための手段】
【０００９】
本発明者らは、上記課題を解決するために鋭意検討した。その結果、下記一般式（Ａ）で表される繰り返し単位と、下記一般式（Ｂ）で表される繰り返し単位と、下記一般式（Ｃ）で表される繰り返し単位と、下記一般式（Ｄ）で表される繰り返し単位とを含むポリアミド酸は、保存安定性に優れることを見出した。本発明は、このような知見に基づき、完成した発明である。
【００１０】
【化１】
2019218432.tif 000002
［一般式（Ａ）、（Ｂ）、（Ｃ）及び（Ｄ）において、Ａは、それぞれ独立して、酸素原子、硫黄原子、メチレン基、カルボニル基、スルフィニル基、又はスルホニル基である。Ｒ1及びＲ2は、それぞれ独立して、炭素数１〜５のアルキル基である。］
【００１１】
すなわち、本発明は、下記の構成を備える発明を提供する。
項１．  下記一般式（Ａ）で表される繰り返し単位と、下記一般式（Ｂ）で表される繰り返し単位と、下記一般式（Ｃ）で表される繰り返し単位と、下記一般式（Ｄ）で表される繰り返し単位とを含む、ポリアミド酸。
【化２】
2019218432.tif 000003
［一般式（Ａ）、（Ｂ）、（Ｃ）及び（Ｄ）において、Ａは、それぞれ独立して、酸素原子、硫黄原子、メチレン基、カルボニル基、スルフィニル基、又はスルホニル基である。Ｒ1及びＲ2は、それぞれ独立して、炭素数１〜５のアルキル基である。］
項２．  前記一般式（Ａ）、（Ｂ）、（Ｃ）及び（Ｄ）において、Ａが酸素原子である、項１に記載のポリアミド酸。
項３．  前記一般式（Ａ）、（Ｂ）、（Ｃ）及び（Ｄ）で示される繰り返し単位が、それぞれ、下記式（Ａ１）、（Ｂ１）、（Ｃ１）及び（Ｄ１）で表される繰り返し単位である、項１又は２に記載のポリアミド酸。
【化３】
2019218432.tif 000004
項４．  前記一般式（Ａ）及び（Ｂ）で表される繰り返し単位の合計数と、前記一般式（Ｃ）及び（Ｄ）で表される繰り返し単位の合計数との比率が、５：５〜１：９である、項１〜３のいずれか１項に記載のポリアミド酸。
項５．  項１〜４のいずれか１項に記載のポリアミド酸と、溶媒とを含む、塗料用組成物。
項６．  項１〜４のいずれか１項に記載のポリアミド酸と、中和化合物と、溶媒とを含む、電着塗料用組成物。
項７．  項６に記載の電着塗料用組成物の存在下に、物品の表面に前記ポリアミド酸を電着させる工程と、
前記電着したポリアミド酸を加熱して、物品の表面にポリイミド樹脂被膜を形成する工程と、
を含む、ポリイミド樹脂被膜を有する物品の製造方法。
項８．  項１〜４のいずれか１項に記載のポリアミド酸をイミド化してなるポリイミド樹脂被膜を有する物品。
【発明の効果】
【００１２】
本発明によれば、保存安定性に優れたポリアミド酸を提供することができる。また、本発明は、当該ポリアミド酸を用いた塗料用組成物、電着塗料用組成物、ポリイミド樹脂被膜を有する物品及びその製造方法を提供することもできる。
【発明を実施するための形態】
【００１３】
以下、本発明のポリアミド酸、塗料用組成物、電着塗料用組成物、ポリイミド樹脂被膜を有する物品及びその製造方法について、詳述する。
【００１４】
なお、本明細書において、「〜」で結ばれた数値は、「〜」の前後の数値を下限値及び上限値として含む数値範囲を意味する。複数の下限値と複数の上限値が別個に記載されている場合、任意の下限値と上限値を選択し、「〜」で結ぶことができるものとする。
【００１５】
１．ポリアミド酸
本発明のポリアミド酸は、下記一般式（Ａ）で表される繰り返し単位と、下記一般式（Ｂ）で表される繰り返し単位と、下記一般式（Ｃ）で表される繰り返し単位と、下記一般式（Ｄ）で表される繰り返し単位とを含むことを特徴としている。本発明のポリアミド酸は、このような構成を備えていることにより、高い保存安定性を発揮する。
【化４】
2019218432.tif 000005
【００１６】
本発明のポリアミド酸は、一般式（Ａ）で表される繰り返し単位と、一般式（Ｂ）で表される繰り返し単位と、一般式（Ｃ）で表される繰り返し単位と、一般式（Ｄ）で表される繰り返し単位とを含んでいればよいが、特に好ましくは、実質的にこれらの繰り返し単位のみで構成されている。なお、実質的にこれらの繰り返し単位のみで構成されているとは、本発明のポリイミド樹脂を構成する繰り返し単位のうち、９５モル％以上がこれらの繰り返し単位のみで構成されていることを意味しており、さらには、９９モル％以上がこれらの繰り返し単位のみで構成されていることが好ましい。
【００１７】
一般式（Ａ）、（Ｂ）、（Ｃ）及び（Ｄ）において、Ａは、それぞれ独立して、酸素原子、硫黄原子、メチレン基、カルボニル基、スルフィニル基、又はスルホニル基である。これらの中でも、ポリアミド酸の溶媒（特に、有機極性溶媒）への溶解性を高めつつ、優れた保存安定性を発揮させる観点から、Ａは、それぞれ独立して、酸素原子、メチレン基、又はカルボニル基であることが好ましく、酸素原子であることがさらに好ましい。
【００１８】
また、一般式（Ａ）、（Ｂ）、（Ｃ）及び（Ｄ）において、Ｒ1及びＲ2は、それぞれ独立して、炭素数１〜５のアルキル基である。これらの中でも、ポリアミド酸の溶媒（特に、有機極性溶媒）への溶解性を高めつつ、優れた保存安定性を発揮させる観点から、メチル基であることが好ましい。
【００１９】
ポリアミド酸の溶媒（特に、有機極性溶媒）への溶解性を高めつつ、優れた保存安定性を発揮させ、さらには、ポリアミド酸を電池塗料用組成物に用いる場合に、アニオン電着塗装において良好なゼータ電位を得る観点から、本発明のポリアミド酸において、一般式（Ａ）、（Ｂ）、（Ｃ）及び（Ｄ）で示される繰り返し単位が、それぞれ、下記式（Ａ１）、（Ｂ１）、（Ｃ１）及び（Ｄ１）で表される繰り返し単位であることが特に好ましい。
【化５】
2019218432.tif 000006
【００２０】
同様の観点から、一般式（Ａ）及び（Ｂ）で表される繰り返し単位の合計数と、一般式（Ｃ）及び（Ｄ）で表される繰り返し単位の合計数との比率は、５：５〜１：９であることが好ましく、３：７〜２：８であることがより好ましい。
【００２１】
本発明のポリアミド酸は、それぞれ、一般式（Ａ）〜（Ｄ）で表される繰り返し単位を構成する原料（すなわち、少なくとも１種類のテトラカルボン酸ジ無水物と、少なくとも１種類の芳香族ジアミン）を用い、公知のポリアミド酸の製造方法によって製造することができる。
【００２２】
以下、本発明のポリアミド酸の製造方法について、具体例を用いて説明するが、以下の方法に限定されない。まず、例えば０〜６０℃の温度で、テトラカルボン酸ジ無水物と、芳香族ジアミンとを、溶媒中で撹拌反応させてポリアミド酸（一般式（Ａ）、（Ｂ）で表される繰り返し単位を含むポリアミド酸）を得る。なお、得られたポリアミド酸の固形分濃度は、例えば５〜４０質量％、好ましくは１０〜３０質量％である。続いて、このポリアミド酸をＮ−メチルピロリドンなどの有機溶媒で希釈し、ヨードメタン、アセトンジメチルアセタール、オルトギ酸エステルなどのアルキル化剤と反応させる（Ｒ1，Ｒ2となる炭素数１〜５のアルキル基を導入する）ことで、一般式（Ａ）〜（Ｄ）で表される繰り返し単位を含む本発明のポリアミド酸が得られる。
【００２３】
原料として用いられるテトラカルボン酸ジ無水物としては、一般式（Ａ）〜（Ｄ）で表される繰り返し単位を構成することができれば特に制限されず、例えば、保存安定性の観点から、ピロメリット酸ジ無水物および３，４，３’，４’−ジフェニルテトラカルボン酸ジ無水物が用いられる。
【００２４】
また、原料として用いられる芳香族ジアミンとしては、一般式（Ａ）〜（Ｄ）で表される繰り返し単位を構成することができれば特に制限されず、例えば、保存安定性の観点から、４，４’−ジアミノジフェニルメタン、４，４’−ジアミノジフェニルエーテル、４，４’−ジアミノベンゾフェノン、４，４’−ジアミノジフェニルエーテル、４，４’−ジアミノジフェニルスルホン、４，４’−ジアミノジフェニルスルフィドなどを用いることができる。これらの中でも、４，４’−ジアミノジフェニルメタン、４，４’−ジアミノ−ジメチルジフェニルエーテル、４，４’−ジアミノベンゾフェノンが好ましい。
【００２５】
なお、ポリアミド酸の製造においては、公知のポリアミド酸の製造方法と同様、ポリマー末端の封止のために、無水コハク酸、無水フタル酸、無水マレイン酸などの末端封止剤を使用することができる。
【００２６】
本発明のポリアミド酸の製造に用いられる溶媒としては、有機溶媒が好ましく、特に有機極性溶媒が好ましい。有機極性溶媒としては、Ｎ−メチルピロリドン（ＮＭＰ）、ジメチルアセトアミド（ＤＭＡＣ）、ジメチルホルムアミド（ＤＭＦ）、テトラヒドロフラン（ＴＨＦ）、テトラヒドロチオフェン−１，１−ジオキシド、ジメチルホルムアルデヒドおよびジメチルサルフォキサイド（ＤＭＳＯ）などが挙げられる。溶媒は、１種類のみを用いてもよいし、２種類以上を組み合わせて用いてもよい。
【００２７】
Ｒ1，Ｒ2となる炭素数１〜５のアルキル基を導入するためのアルキル化剤としては、ヨードメタン、ヨードエタン、ブロモメタンなどのハロゲン化アルキル化合物、アセトンジメチルアセタール、オルトギ酸エステル、オルト酢酸エステルなどが挙げられる。必要に応じて、炭酸ナトリウム、炭酸カリウム、トリエチルアミン、ピリジン、ジアザビシクロウンデセン（ＤＢＵ）などの塩基を併用してもよい。
【００２８】
本発明のポリアミド酸の数平均分子量Ｍｎとしては、特に制限されないが、高い保存安定性を発揮させ、さらには後述の電着塗装によって好適にポリアミド酸被膜、さらにはポリイミド樹脂被膜を形成する観点から、下限については、好ましくは２００００以上、より好ましくは４００００以上が挙げられ、上限については、好ましくは８００００以下、より好ましくは６００００以下が挙げられる。なお、数平均分子量Ｍｎは、ＧＰＣ分析による標準ポリエチレングリコール換算の分子量である。
【００２９】
２．塗料用組成物
本発明の塗料用組成物は、本発明のポリアミド酸と、溶媒とを含むことを特徴としている。本発明の塗料用組成物は、本発明のポリアミド酸を含んでおり、物品などの被塗装物の表面に塗布、乾燥させることによって、ポリアミド酸被膜を形成することができる。さらに、ポリアミド酸被膜に含まれるポリアミド酸は、公知の手法、例えば、熱脱水閉環することにより、ポリイミド樹脂となるため、ポリアミド酸被膜からポリイミド樹脂被膜を形成することができる。
【００３０】
ポリアミド酸を加熱脱水閉環する場合、例えば１００〜４００℃、好ましくは１５０〜３５０℃にて加熱することにより、ポリイミド樹脂を得ることができる。
【００３１】
前述の通り、本発明のポリアミド酸は、高い保存安定性を備えているため、長時間保管した本発明の塗料用組成物を用いて、ポリアミド酸被膜、さらにはポリイミド樹脂被膜を形成することができる。
【００３２】
本発明のポリアミド酸の詳細については、前述の通りである。また、本発明の塗料用組成物に含まれる溶媒としては、ポリアミド酸を溶解又は分散させることができるものであれば特に制限されず、例えば、前述の有機極性溶媒が好適である。
【００３３】
さらに、本発明の塗料用組成物には、必要に応じて、フィラー、顔料などの各種添加剤が含まれていてもよい。
【００３４】
フィラーとしては、例えば、シリカ化合物、シリカアルミナ化合物、アルミニウム化合物、カルシウム化合物、層状ケイ酸塩鉱物、及び窒化物からなる群より選択される少なくとも１種であることが好ましい。なかでも、シリカ化合物、シリカアルミナ化合物や、層状ケイ酸塩鉱物であることが好ましい。前記層状ケイ酸塩鉱物としては、例えば、天然物または合成物の雲母、タルク、カオリン、パイロフィライト、セリサイト、バーミキュライト、スメクタイト、ベントナイト、スチーブンサイト、モンモリロナイト、バイデライト、サポナイト、ヘクトライト、ノントロナイトなどが挙げられる。シリカアルミナ化合物としては、ゼオライト、ムライトなどが挙げられる。シリカ化合物としては、ワラステナイト、ガラスビーズなどが挙げられる。アルミニウム化合物としては、例えば、スピネル、水酸化アルミニウム、アルミナ水和物、酸化アルミニウム、ホウ酸アルミニウムなどが挙げられる。カルシウム化合物としては、例えば、炭酸カルシウムなどが挙げられる。窒化物としては、例えば、窒化ケイ素、窒化ホウ素などが挙げられる。これらフィラーは単独で用いてもよいし、２種以上を併用してもよい。フィラーを用いることによって、被塗装物の表面に形成されるポリイミド樹脂被膜の絶縁寿命の向上、ガスバリア性の向上、熱伝導性の向上などが期待できる。
【００３５】
本発明の塗料用組成物に含まれるポリアミド酸の濃度としては、好適にポリアミド酸被膜、さらにはポリイミド樹脂被膜を形成する観点から、下限については、好ましくは０．１質量％以上、より好ましくは１質量％以上が挙げられ、上限については、好ましくは５０質量％以下、より好ましくは３０質量％以下が挙げられる。
【００３６】
また、本発明の塗料用組成物を用いて形成するポリアミド酸被膜の厚みとしては、特に制限されないが、下限については、好ましくは５μｍ以上、より好ましくは１０μｍ以上が挙げられ、上限については、好ましくは５００μｍ以下、より好ましくは２００μｍ以下が挙げられる。
【００３７】
本発明の塗料用組成物は、本発明のポリアミド酸、前記溶媒、必要に応じて前記の各種添加剤を混合することによって製造することができる。
【００３８】
３．電着塗料用組成物
本発明の電着塗料用組成物は、本発明のポリアミド酸と、中和化合物と、溶媒とを含むことを特徴としている。本発明のポリアミド酸は、中和化合物によってアニオン化させることができ、電着塗料用組成物（具体的には、アニオン電着塗料用組成物）に好適に用いることができる。本発明の電着塗料用組成物は、本発明のポリアミド酸を含んでおり、物品などの被塗装物の表面にポリアミド酸を電着塗装させることによって、ポリアミド酸被膜を形成することができる。さらに、前述の通り、ポリアミド酸被膜に含まれるポリアミド酸は、公知の手法、例えば、熱脱水閉環することにより、ポリイミド樹脂となるため、ポリアミド酸被膜からポリイミド樹脂被膜を形成することができる。熱脱水閉環の加熱温度は、前述の通りである。
【００３９】
すなわち、電着塗料用組成物の存在下に、物品の表面に前記ポリアミド酸を電着させる工程と、電着したポリアミド酸を加熱して、物品の表面にポリイミド樹脂被膜を形成する工程とを含む製造方法によって、ポリイミド樹脂被膜を有する物品を製造することができる。
【００４０】
本発明のポリアミド酸の詳細については、前述の通りである。
【００４１】
本発明の電着塗料用組成物に含まれるポリアミド酸の濃度としては、電着塗装によって好適にポリアミド酸被膜を形成する観点から、下限については、好ましくは０．１質量％以上、より好ましくは１質量％以上が挙げられ、上限については、好ましくは２０質量％以下、より好ましくは１０質量％以下が挙げられる。
【００４２】
また、本発明の電着塗料用組成物には、アニオン化部位（カルボキシ基）をアニオン化する中和化合物が含まれている。中和化合物は、１種類のみを用いてもよいし、２種類以上を組み合わせて用いてもよい。
【００４３】
中和化合物としては、ポリアミド酸のアニオン化部位（カルボキシ基）をアニオン化することができるものであればよく、例えばトリエチルアミン、トリブチルアミン、ピリジン、ジアザビシクロウンデセン（ＤＢＵ）、トリエタノールアミンＮ−メチルモルホリンなどが挙げられる。これらの中でも、入手容易性およびコストの観点から、トリエチルアミン、ピリジン、トリエタノールアミンが好ましい。
【００４４】
本発明の電着塗料用組成物に含まれる中和化合物の濃度としては、電着塗装によって好適にポリアミド酸被膜を形成する観点から、下限については、好ましくは０．０１質量％以上、より好ましくは０．１質量％以上が挙げられ、上限については、好ましくは１０質量％以下、より好ましくは５質量％以下が挙げられる。
【００４５】
本発明の電着塗料用組成物に含まれる溶媒としては、ポリアミド酸の電着塗装に使用されるものであれば特に制限されず、例えば、Ｎ−メチル−２−ピロリドン（ＮＭＰ）、Ｎ，Ｎ−ジメチルアセトアミド（ＤＭＡＣ）、水、テトラヒドロフラン（ＴＨＦ）、メタノール、エタノール、イソプロピルアルコール、ベンジルアルコール、メトキシプロパノールなどの極性溶媒が挙げられる。溶媒は、１種類のみを用いてもよいし、２種類以上を組み合わせて用いてもよい。
【００４６】
さらに、本発明の電着塗料用組成物には、必要に応じて、電気泳動助剤、前記のフィラー、顔料などの各種添加剤が含まれていてもよい。
【００４７】
また、本発明の電着塗料用組成物を用いて形成するポリアミド酸被膜の厚み（さらには、ポリイミド樹脂被膜の厚み）としては、特に制限されないが、高い耐熱性を付与する観点からは、下限については、好ましくは５μｍ以上、より好ましくは１０μｍ以上が挙げられ、上限については、好ましくは２００μｍ以下、より好ましくは１００μｍ以下が挙げられる。
【００４８】
本発明の電着塗料用組成物を用いた電着塗装方法としては、公知の電着塗装方法を適用することができる。具体的には、本発明の電着塗料用組成物をアニオン電着塗料用組成物として使用してアニオン電着塗装をする場合、電着塗料用組成物に被塗装物を浸漬する工程と、被塗装物を陰極とし、陽極との間に電圧を印加して、被塗装物の表面にポリアミド酸被膜を電着させる工程とを含む方法によって、アニオン電着塗装を行うことができる。
【００４９】
被塗装物としては、被塗装部分が導電性を有する物品等であって、例えば、銅、鉄、鋼、アルミニウムなどの金属により構成された被塗装部分を有するものが挙げられる。被塗装物の形状については、本発明の電着塗料用組成物を接触させることができれば、特に制限されない。
【００５０】
アニオン電着塗装では、例えば、被塗装物を陽極とし、陰極との間に、通常、１Ｖ以上５００Ｖ以下の電圧を印加して行うことができる。印加電圧が１Ｖ以上であれば十分な電着塗装が可能であり、５００Ｖ以下であれば、消費電力を抑制し得、経済的である。
【００５１】
本発明の電着塗料用組成物を用いてアニオン電着塗装する場合、電着塗料用組成物の温度は、例えば１０〜６０℃である。
【００５２】
本発明の電着塗料用組成物は、本発明のポリアミド酸と、前記中和化合物と、前記溶媒と、必要に応じて前記の各種添加剤を混合することによって製造することができる。
【実施例】
【００５３】
以下に実施例及び比較例を示して本発明を詳細に説明する。但し本発明は実施例に限定されるものではない。
【００５４】
［実施例１］
＜ポリアミド酸の合成＞
撹拌機と温度計を備えた１Ｌの４つ口フラスコに、４，４’−ジアミノジフェニルエーテル７３．２ｇとＮＭＰ７６１．２ｇを仕込み、撹拌しながら５０℃に昇温して溶解させた。次に、溶解物に、ピロメリット酸ジ無水物４２．０ｇと３，４，３’，４’−ジフェニルテトラカルボン酸ジ無水物５１．１ｇを徐々に添加した。添加終了後１時間撹拌し、最後に無水フタル酸０．２ｇを添加して３０分攪拌した。以上より、ＮＭＰに下記式（Ｉ）で表される繰り返し単位を有するポリアミド酸が１８．０質量％の濃度で溶解されてなるポリアミド酸（Ｉ）９２７．５ｇを得た。
【００５５】
【化６】
2019218432.tif 000007
【００５６】
続いて、撹拌機と温度計を備えた１Ｌの４つ口フラスコに、ポリアミド酸（Ｉ）１２．７ｇ、ＮＭＰ１５．２ｇを加えて攪拌し、炭酸カリウム１．４ｇを添加した。さらにヨードメタン２．８ｇを添加した後、４５℃に昇温し、７時間攪拌した。その後室温まで冷却し、ろ過操作を行って、ポリアミド酸（Ｉ）のカルボキシ基の一部がメチルエステル化したポリアミド酸（ＩＩ）３０．４ｇを得た（前記の式（Ａ１）、（Ｂ１）、（Ｃ１）及び（Ｄ１）で表される繰り返し単位を備えるポリアミド酸である）。なお、このポリアミド酸（ＩＩ）のメチル化率は８０％であることを、ＩＲ測定およびＮＭＲ測定で確認（ＩＲ測定によってメチル化されたことを確認し、ＮＭＲ測定でメチル化率を確認）した。また、数平均分子量が約４２０００（標準ポリエチレングリコール換算の分子量）であることをＧＰＣ分析で確認した。
【００５７】
＜電着塗料用組成物の調製＞
ポリアミド酸（ＩＩ）３．０ｇをＮＭＰ１８．４ｇに溶解し、貧溶媒となるベンジルアルコール３．３ｇを滴下することで、ポリアミド酸微粒子液を得た。そこに１．０ｇのトリエチルアミンを加え、純水２０．２ｇを滴下し、アニオン電着塗料用組成物（１）とした。
【００５８】
＜電着塗装＞
陰極としてステンレス鋼板、陽極として銅板（被塗装物）を使用し、アニオン電着塗料用組成物（１）に浸して１００Ｖの電圧を印加して銅板の表面に電着塗装を行い、ポリアミド酸塗装物（１）を得た。
【００５９】
［比較例１］
＜ポリアミド酸の合成＞
実施例１と同様にして、ポリアミド酸（Ｉ）を得た。
【００６０】
＜電着塗料用組成物の調製＞
ポリアミド酸（ＩＩ）の代わりにポリアミド酸（Ｉ）を用いたこと以外は、実施例１と同様にして、アニオン電着塗料用組成物（２）とした。
【００６１】
＜電着塗装＞
陰極としてステンレス鋼板、陽極として銅板（被塗装物）を使用し、アニオン電着塗料用組成物（２）に浸して１００Ｖの電圧を印加して銅板の表面に電着塗装を行い、ポリアミド酸塗装物（２）を得た。
【００６２】
［比較例２］
＜ポリアミド酸の合成＞
ピロメリット酸ジ無水物２１．８１ｇ（０．１モル）とビス−［４−（３−アミノフェノキシ）フェニル］スルホン４３．２５ｇ（０．１モル）をＮＭＰ２６０ｇに溶かし、室温でイカリ型撹拌機を用いて、２００ｒ．ｐ．ｍに撹拌しながら１０時間反応させ、２０質量％ポリアミド酸溶液（３）を得た。
【００６３】
＜電着塗料用組成物の調製＞
２０質量％ポリアミド酸溶液（３）３４ｇにＮＭＰ０．８ｇ、テトラヒドロチオフェン−１、１−ジオキシド１６ｇ、ベンジルアルコール１４ｇ、Ｎ−メチルモルホリン１．０ｇ、純水３４．２ｇを加えて、アニオン電着塗料用組成物（３）とした。
【００６４】
＜電着塗装＞
陰極としてステンレス鋼板、陽極として銅板（被塗装物）を使用し、アニオン電着塗料用組成物（３）に浸して１００Ｖの電圧を印加して銅板の表面に電着塗装を行い、ポリアミド酸塗装物（３）を得た。
【００６５】
［比較例３］
＜ポリアミド酸の合成＞
３，４，３’，４’−ジフェニルテトラカルボン酸ジ無水物２９．４２ｇ（０．１モル）とビス−［４−（３−アミノフェノキシ）フェニル］スルホン４３．２５ｇ（０．１モル）をＮＭＰ２９１ｇに溶かし、室温でイカリ型撹拌機を用いて、２００ｒ．ｐ．ｍに撹拌しながら１０時間反応させ、２０質量％ポリアミド酸溶液（４）を得た。
【００６６】
＜電着塗料用組成物の調製＞
２０質量％ポリアミド酸溶液（４）３４ｇにＮＭＰ１５．８ｇ、ベンジルアルコール１６ｇ、Ｎ−メチルモルホリン１．３ｇ、純水３２．９ｇを加えて、アニオン電着塗料用組成物（４）とした。
【００６７】
＜電着塗装＞
陰極としてステンレス鋼板、陽極として銅板（被塗装物）を使用し、アニオン電着塗料用組成物（４）に浸して１００Ｖの電圧を印加して銅板の表面に電着塗装を行い、ポリアミド酸塗装物（４）を得た。
【００６８】
＜保存安定性の評価＞
実施例１及び比較例１〜３で得られた各アニオン電着塗料用組成物（１）〜（４）を２５℃で５日間保管し、保管後の数平均分子量Ｍｎを測定した。保管前後の数平均分子量Ｍｎを表１に示す。
【００６９】
【表１】
2019218432.tif 000008
【００７０】
実施例１のポリアミド酸を用いたアニオン電着塗料用組成物は、ポリアミド酸の分解が抑制され、保存安定性に優れていた。また、実施例１のアニオン電着塗料用組成物を用い、電着塗装によって、好適にポリアミド酸塗装物が得られた。さらに、ポリアミド酸塗装物を１００℃、２００℃、３００℃の各温度で順に０．５時間ずつ加熱することで、好適にポリイミド樹脂塗装物が得られた。